(57)【特許請求の範囲】
【請求項１】
半田と接触する平坦面からなる溝を有する半田ごて用のこて先において、上記溝を拡張した大きさで底部のみが湾曲する拡張溝を有するこて先本体と、上記拡張溝の壁面に金属のメッキ層として形成された下地層と、上記拡張溝内にのみ上記金属と溶着可能な金属が肉盛り溶接により充填されて充填金属部として上記の下地層に溶着されて上記こて先本体と一体化し且つ上記充填金属部に上記溝が形成された溝用部材と、を備え、上記充填金属部からなる上記溝用部材は、上記半田に対する耐蝕性を有することを特徴とするこて先。
【請求項２】
上記溝用部材の金属及び上記下地層の金属は、いずれも鉄であることを特徴とする請求項１に記載のこて先。
【請求項３】
半田と接触する平坦面からなる溝を有する半田ごて用のこて先の製造方法において、上記こて先本体を準備する工程と、上記こて先本体に、上記溝を拡張した大きさの拡張溝を、その底部のみを湾曲させて形成する工程と、上記拡張溝の壁面に金属のメッキ層からなる下地層を形成する工程と、上記金属と溶着可能で上記半田に対する耐蝕性のある金属を、上記下地層を介して上記拡張溝内にのみ肉盛り溶接により充填して充填金属部を形成し上記拡張溝内に上記充填金属部を溶着する工程と、上記充填金属部からなる溝用部材に上記溝を形成する工程と、を備えたことを特徴とするこて先の製造方法。
【請求項４】
上記拡張溝に上記金属を充填した後、上記下地層と同一の金属からなる被覆層を上記こて先本体の表面に形成する工程を備えことを特徴とする請求項３に記載のこて先の製造方法。
【請求項５】
上記溝用部材の金属及び上記下地層の金属として、いずれも鉄を用いることを特徴とする請求項３または請求項４に記載のこて先の製造方法。
【発明の詳細な説明】
【技術分野】
【０００１】
本発明は、半田ごて用のこて先及びその製造方法に関し、更に詳しくは、鉛フリー半田に対する耐久性のあるこて先及びその製造方法に関するものである。
【背景技術】
【０００２】
半田ごて用のこて先は、半田付けを行う際に半田を溶融して対象物を接合するために用いられている。こて先は、熱伝導性に優れた銅素材によって形成されている。半田としては、従来から一般的に鉛−錫系の合金が用いられてきた。銅素材からなるこて先は、半田成分である錫に侵蝕され易いため、こて先としては半田との接触部位に鉄メッキを施して耐蝕性を高めたものが一般的に使用されている。半田成分の鉛は鉄メッキの保護膜的な機能するため、こて先の耐久性が更に向上する。
【０００３】
しかし、最近では公害問題で鉛の使用が制限され、従来の鉛−錫系の半田に代えて、鉛を含まない鉛フリー半田が使用されるようになってきた。鉛−錫系半田は、４０〜６０％の鉛を含有し融点が１７０〜１８０℃前後であるが、鉛フリー半田は、９５％前後の錫を含有し融点が２１０〜２３０℃前後で、融点が鉛−錫系半田と比較して高い。そのため、鉛フリー半田の場合には、鉛−錫系半田と比較して、こて先温度が格段に高くなり、こて先の鉄メッキ層の消耗が早まり、こて先の寿命が極端に短くなる傾向にある。
【０００４】
一方、半田付けの対象である電子部品等の小型化、微小化、あるいは半田付け作業の自動化に伴って、半田付け作業のスピードアップやこて先の長寿命化に対する要求が高まっている。しかも、半田付けの自動化に伴ってこて先の半田供給部、つまり糸半田などを自動供給する部分の形状も複雑で小型化しており、耐久性が喫緊の課題になっている。
【０００５】
そこで、鉛フリー半田に対する耐久性を高めたこて先が種々提案されている。例えば特許文献１では、先端部分に、高耐食性アモルファス金属よりなる下地層と、半田との濡れ性の良い表面層とが、下地層と表面層との双方に密着性の良い材料よりなる中間層を介して積層されたもの半田コテ先が提案されている。コテ先の先端部分に下地層としてアモルファス金属を設けることで、こて先の侵蝕を軽減し、耐久性を高めている。また、特許文献２ではセラミックからなる半田コテ先の先端に、メッキ、蒸着等の手法により半田濡れ性の良い金属膜を備えた半田ごてが提案され、セラミック製のコテ先によってコテ先の消耗を軽減している。
【０００６】
また、特許文献３では銅ないし銅合金製の基体の表面に、鉄−ニッケル合金メッキが施された半田ごて用こて先が提案され、こて先の半田に対する濡れ性及び耐久性を向上させている。
【０００７】
また、特許文献４ではこて先先端部の少なくとも半田と接触する部位を鉄−珪素合金で構成し、特許文献３のこて先と同様に半田に対する濡れ性及び耐久性を向上させたものが提案されている。
【０００８】
こて先としては、特許文献１〜４で提案されているように、いずれもこて先の先端部分が円錐形状あるいは柱状に形成されたものが多用されている。しかし、糸半田等を自動供給に使用されるこて先は、半田付け装置によって、半田の自動供給部が種々の形態を呈し、例えば図１０、図１１に示すように先端に深い溝を設けたものや、楔形状の溝を設けたものがある。図１０の（ａ）に示すこて先１は、先端が平坦面で、その幅方向中央を基端側に深く切り込んだ深溝１Ａが形成され、この部分に半田が供給される。また、図１１の（ａ）に示すこて先２は、先端が平坦面で、その中央部に楔形状の楔状溝２Ａが形成され、この部分に半田が供給される。これらのこて先１、２の半田との接触部位、即ち、深溝１Ａ、楔状溝２Ａにも鉄メッキ層１Ｂ、２Ｂを施し、こて先１、２の耐久性を高めている。また、図１２に示すようにこて先３は、楔状溝３Ａが形成された先端部３Ｂと、先端部３Ｂが接合されたこて先本体３Ｃと、を有している。そして、先端部３Ｂは、例えば鉄等の半田に対する耐久性のある、こて先本体３Ｂとは異なる金属によって形成され、こて先本体３Ｂに対して接合されている。
【０００９】
【特許文献１】特開平０７−１１２２７２
【特許文献２】特開平０７−１４４２７１
【特許文献３】特開２０００−３１７６２９
【特許文献４】特開２００４−０１７０６０
【発明の開示】
【発明が解決しようとする課題】
【００１０】
しかしながら、従来の半田ごて用のこて先は、少なくとも半田との接触部位には、半田に対して耐久性のある鉄等によるメッキ処理等が施されているが、こて先が小型化し、その形状が複雑になるほど均一な膜厚でメッキ処理を施すことが難しくなる。特に、メッキ処理では深溝や溝の鋭角部分などではメッキ膜が形成され難い問題がある。
【００１１】
このため、例えば、図１０に示すこて先１の場合には、同図の（ｂ）に示すように半田と接触する部分が深溝１Ａになっているため、この深溝１Ａ内でのメッキが進まず、半田に対する耐久性が最も要求される深溝１Ａの鉄メッキ層１Ｂの膜厚が他の部分より極端に薄く、寿命が極めて短いという課題があった。また、図１１に示すこて先２の場合には、同図の（ｂ）に示すように楔状溝２Ａの底部が鋭角になるほどメッキ膜２Ｂの膜厚が薄くなり、図１０に示すこて先１と同様に寿命が極めて短いという課題があった。尚、図１０の（ｃ）は、メッキ処理後に寸法の仕上げ加工した状態を示す図である。
【００１２】
更に、図１２に示すこて先３の場合には、こて先３の半田と接触する先端部３Ｂが半田に対して強い鉄によって形成されているが、鉄は銅と比較して熱伝導率が悪く、半田付け作業をスループットを高める障害になっていた。
【００１３】
本発明は、上記課題を解決するためになされたもので、耐久性を高めて長寿命化を達成することができる共に、熱伝達効率を犠牲にすることなく半田付け作業のスループットを高めることができるこて先及びその製造方法を提供することを目的としている。
【課題を解決するための手段】
【００１４】
本発明の請求項１に記載のこて先は、半田と接触する平坦面からなる溝を有する半田ごて用のこて先において、上記溝を拡張した大きさで底部のみが湾曲する拡張溝を有するこて先本体と、上記拡張溝の壁面に金属のメッキ層として形成された下地層と、上記拡張溝内にのみ上記金属と溶着可能な金属が肉盛り溶接により充填されて充填金属部として上記の下地層に溶着されて上記こて先本体と一体化し且つ上記充填金属部に上記溝が形成された溝用部材と、を備え、上記充填金属部からなる上記溝用部材は、上記半田に対する耐蝕性を有することを特徴とするものである。
【００１６】
本発明の請求項２に記載のこて先は、請求項１に記載の発明において、上記溝用部材の金属及び上記下地層の金属は、いずれも鉄であることを特徴とするものである。
【００１７】
また、本発明の請求項３に記載のこて先の製造方法は、半田と接触する平坦面からなる溝を有する半田ごて用のこて先の製造方法において、上記こて先本体を準備する工程と、上記こて先本体に、上記溝を拡張した大きさの拡張溝を、その底部のみを湾曲させて形成する工程と、上記拡張溝の壁面に金属のメッキ層からなる下地層を形成する工程と、上記金属と溶着可能で上記半田に対する耐蝕性のある金属を、上記下地層を介して上記拡張溝内にのみ肉盛り溶接により充填して充填金属部を形成し上記拡張溝内に上記充填金属部を溶着する工程と、上記充填金属部からなる溝用部材に上記溝を形成する工程と、を備えたことを特徴とするものである。
【００１９】
また、本発明の請求項４に記載のこて先の製造方法は、請求項３に記載の発明において、上記拡張溝に上記金属を充填した後、上記下地層と同一の金属からなる被覆層を上記こて先本体の表面に形成する工程を備えことを特徴とするものである。
【００２０】
また、本発明の請求項５に記載のこて先の製造方法は、請求項３または請求項４に記載の発明において、上記溝用部材の金属及び上記下地層の金属として、いずれも鉄を用いることを特徴とするものである。
【発明の効果】
【００２１】
本発明によれば、こて先の半田と接触する平坦面からなる溝に相当する部分にこの溝が拡張され且つ底部のみが湾曲する拡張溝を設け、この拡張溝の壁面にメッキ層からなる下地層を形成し、下地層を介して拡張溝内にのみ半田に耐食性のある金属充填部を肉盛り溶接により溶着して溝用部材として形成し、この溝用部材に半田と接触する平坦面からなる溝を形成するため、半田に対する耐久性を高めて長寿命化を達成することができる共に、熱伝達効率を犠牲にすることなく半田付け作業のスループットを高めることができるこて先及びその製造方法を提供することができる。
【発明を実施するための最良の形態】
【００２２】
以下、図１〜図９に示す実施形態に基づいて本発明を説明する。尚、図１は本発明のこて先の一実施形態の要部を示す図で、（ａ）はその斜視図、（ｂ）はその断面図、図２〜図７はそれぞれ図１に示すこて先の製造方法を工程順に示す工程図、図８は本発明のこて先の他の実施形態の要部を示す図で、（ａ）はその斜視図、（ｂ）はその断面図、図９の（ａ）〜（ｃ）はそれぞれ図８に示すこて先の製造方法の要部を工程順に示す斜視図である。
【００２３】
第１の実施形態
本実施形態のこて先１０は、例えば図１の（ａ）、（ｂ）に示すように、先端に深溝１０Ａを有し、深溝１０Ａにおいて糸半田等の半田を受給できるように構成されている。従って、半田付け時には深溝１０Ａ内で半田が溶融し、溶融半田が深溝１０Ａの側壁に接触し深溝１０Ａの壁面を侵蝕するため、深溝１０Ａには以下のように特殊な対策が施されている。
【００２４】
即ち、本実施形態のこて先１０は、図１の（ａ）、（ｂ）に示すように、銅素材からなるこて先本体１１と、こて先１０の深溝１０Ａを形成する溝用部材１２と、を備えている。溝用部材１２は、例えば鉄によって形成され、こて先本体１１に対して接合されている。こて先本体１１は、例えば図１の（ａ）に示すように、互いに対向する一対の第１の側面１１Ａ、１１Ａと、互いに平行に対向する一対の第２の側面１１Ｂ、１１Ｂと、第１、第２の側面１１Ａ、１１Ｂの先端に形成された矩形状の平坦面１１Ｃと、を有している。第１、第２の側面１１Ａは、それぞれ必要に応じてテーパ面として形成されていても良く、互いに平行する側面として形成されていても良く、第１の側面がテーパ面で、第２の側面が平行な側面であっても良い。
【００２５】
図１の（ａ）に示すように、こて先本体１１の先端部には、溝用部材１２の深溝１０Ａに倣って、その深溝１０Ａを拡張した大きさの拡張溝１１Ｄが形成され、この拡張溝１１Ｄ内で溝用部材１２が接合している。拡張溝１１Ｄは、溝幅が深溝１０Ａよりもかなり広く、しかも底部が湾曲した形状に形成されているため、拡張溝１１Ｄの壁面がメッキされ易く、後述のメッキ処理において拡張溝１１Ｄの壁面に略均一な膜厚のメッキ層を形成することができる。
【００２６】
こて先本体１１は、例えば銅素材で形成され、溝用部材１２は、例えば鉄からなる素材で形成されている。銅と鉄は、互いに溶着し難い金属である。そこで、本実施形態では、鉄からなる溝用部材１２を、銅からなるこて先本体１１に接合するために、例えば図１の（ａ）、（ｂ）に示すように、こて先本体１１の拡張溝１１Ｄの壁面に鉄メッキ層からなる下地層１１Ｅ（同図に（ａ）では太い実線で示してある。）が形成されている。溝用部材１２は、鉄メッキ層からなる下地層１１Ｅを介して拡張溝１１Ｄに強固に溶着、接合されて、こて先本体１１と一体化している。そして、同図の（ｂ）に示すように、こて先本体１１及び溝用部材１２の表面には鉄メッキ層１０Ｂが形成されている。
【００２７】
溝用部材１２に形成されたこて先１０の深溝１０Ａは、こて先本体１１に形成された拡張溝１１Ｄよりも溝幅が格段に狭く形成され、これら両者１０Ａ、１１Ｄ間の溝用部材１２の肉厚は、厚肉に形成されている。従って、溝用部材１２は、従来の鉄メッキ層と比較して格段に厚肉になっているため、溶融半田による侵蝕に対して、耐久性が大幅に向上し、寿命が格段に長くなる。また、溝用部材１２は、溝用部材１２と同一の金属（鉄）からなる下地層１１Ｅを介して接合されているため、こて先本体１１と強固に接合されている。本実施形態では、溝用部材１２の素材として、鉄を例に挙げて説明したが、半田に対して耐久性があり、下地層１１Ｅに対して溶着可能で、しかも半田濡れ性のある金属であれば、特に鉄に制限されるものではない。また、溝用部材１２は、下地層１１Ｅと溶着可能であれば、下地層１１Ｅと異なる金属で形成されていても良い。
【００２８】
次に、本発明のこて先の製造方法の一実施形態について、図２〜図７を参照しながら説明する。
【００２９】
まず、図２の（ａ）、（ｂ）に示すように、例えば丸棒状の銅素材を切削加工等によって成形し、こて先１０に近い形状のこて先素材１１’を形成する。こて先素材１１’には深溝に相当する矩形状の溝１１’Ｄも形成する。
【００３０】
次いで、図３の（ａ）、（ｂ）に示すように、図２に示すこて先素材１１’の溝１１’Ｄを切削加工等によって溝１１’を拡張して拡張溝１１Ｄを加工し、こて先本体１１を作製する。拡張溝１１Ｄを加工する際に、その底部を湾曲面として形成する。底部を湾曲面として形成することで、底面を含めて拡張溝１１Ｄの全壁面に対して略均一な膜厚のメッキ層を形成することができる。
【００３１】
こて先本体１１を作製した後、従来公知の手法によって、図４の（ａ）、（ｂ）に示すように、こて先本体１１にメッキ処理を施して鉄メッキ層を下地層１１Ｅとして形成する。拡張溝１１Ｄは、溝幅がかなり幅広に形成されていると共に底部が湾曲しているため、拡張溝１１Ｄの全壁面がメッキされ易いため、同図の（ｂ）に示すように拡張溝１１Ｄの全壁面に対して略均一な下地層１１Ｅが形成される。
【００３２】
然る後、図５の（ａ）、（ｂ）に示すように、鉄の線材等を用いて、溶接する要領でこて先本体１１の拡張溝１１Ｄ内に鉄を肉盛りして溝用部材１２の基になる充填金属部Ｍを形成する。この際、拡張溝１１Ｄの壁面には充填金属部Ｍと同一の金属からなる下地層１１Ｅが形成されているため、充填金属部Ｍと下地層１１Ｅの金属は互いに溶着し、強固に接合される。尚、同図の（ａ）では下地層１１Ｅは太い実線で示してある。
【００３３】
こて先本体１１の拡張溝１１Ｄ内に充填金属部Ｍを形成し、拡張溝１１Ｄから外部に盛り上がった金属を成形加工して、図６に示すようにこて先本体１０の側面１１Ａ、１１Ｂ及び先端面１１Ｃを平坦に仕上げる。そして、このこて先本体１１に対して鉄メッキ処理を施して、図７に示すようにこて先本体１１の表面に粗メッキ層１０’Ｂを形成する。メッキ処理でコーナー部には他の平坦な面より金属が付き易いため、図７に示すようにコーナー部の粗メッキ層１０’Ｂが盛り上がる。
【００３４】
その後、充填金属部Ｍの先端面の幅方向の中央からこて先本体１１の基端側に向けて切削加工等によって切込みを入れて、深溝１０Ａを形成する。この際、不均一な粗メッキ層１０’Ｂについても研磨加工等によって寸法調整して、こて先１０としての最終仕上げ加工を行って、図１の（ａ）、（ｂ）に示すこて先本体１１と溝用部材１２を備えたこて先１０としての完成品を得る。
【００３５】
以上説明したように本実施形態によれば、こて先本体１１を準備する工程と、こて先本体１１に拡張溝１１Ｄを形成する工程と、半田に対して耐蝕性のある金属（例えば、鉄）を拡張溝１１Ｄ内に充填して拡張溝１１Ｄに充填金属部Ｍを接合する工程と、拡張溝１１Ｄに接合された充填金属部Ｍに深溝１０Ａを形成する工程と、を備えているため、深溝１０Ａを拡張した大きさの拡張溝１１Ｄを有するこて先本体１１と、このこて先本体１１の拡張溝１１Ｄに接合されてこて先本体１１と一体化し且つ深溝１０Ａが形成された溝用部材１２と、を備えたこて先１０を簡単且つ低コストで確実に製造することができる。
【００３６】
また、本実施形態のこて先１０は、半田と接触する部分となる深溝１０Ａが溝用部材１２によって形成され、半田付けによって減肉する部分が厚いため、従来のメッキ層と比較して格段に寿命が長くなり、特に鉛フリー半田を使用する時の長寿命化の効力が顕著に現れる。しかも、溝用部材１２の周囲がこて先本体１１の銅素材によって包囲されているため、熱伝導性が良く半田付け速度を犠牲にすることなく半田付け作業のスループットを高めることができる。あるいは、溝用部材を接合した後、楔状溝を形成しても良い。
【００３７】
また、こて先本体１１の拡張溝１１Ｄの壁面に下地層１１Ｅを設け、溝用部材１２と拡張溝１１Ｄとの接合性を高めるようにしたため、溝用部材１２をこて先本体１１と強固に一体化することができる。更に、溝用部材１２を鉄で形成したため、鉛フリー半田を使用した場合の長寿命化を達成することができる。
【００３８】
第２の実施形態
第１の実施形態では、深溝１０Ａのような溝を有するこて先１０について説明したが、本発明は、例えば図８に示す楔状溝を有するこて先についても適用することができる。本実施形態では楔状溝に関連する部分以外は第１の実施形態に準じて構成されているため、本実施形態の特徴部分について説明する。
【００３９】
即ち、本実施形態のこて先２０は、例えば図８の（ａ）、（ｂ）に示すように、こて先本体２１と、こて先本体２１の先端部に形成された拡張溝２１Ａに接合された溝用部材２２と、を備え、溝用部材２２の先端部に楔状溝２０Ａが形成されている。そして、こて先２０の表面には、同図の（ｂ）に示すように鉄メッキ層２０Ｂが形成されている。
【００４０】
拡張溝２１Ａは、図８の（ａ）、（ｂ）に示すように楔状溝２０Ａを拡張した大きさを有している。この拡張溝２１Ａの全壁面には鉄メッキ層２１Ｂ（同図の（ｂ）では太線で示してある）が形成され、この鉄メッキ層２１Ｂを介して溝用部材２２が接合されている。溝用部材２２は、第１の実施形態と同様、それ自体が半田による消耗部分となるため、従来と比較して寿命が格段に長くなる。
【００４１】
図９の（ａ）〜（ｃ）はそれぞれ図８に示すこて先の製造工程の要部を工程順に示している。まず、例えば銅素材を切削加工等によって成形し、こて先２０に近い形状のこて先素材（図示せず）を形成し、図９の（ａ）に示すように、このこて先素材に楔状溝を拡張した大きさの拡張溝２１Ａを有するこて先本体２１を形成する。この拡張溝２１Ａは、同図に示すように壁面が湾曲している。
【００４２】
こて先本体２１を作製した後、こて先本体２１にメッキ処理を施して鉄メッキ層からなる下地層２１Ｂを拡張溝２１Ａの壁面に形成する。拡張溝２１Ａは、底部が湾曲しているため、拡張溝１１Ｄの壁面全体がメッキされ易いため、拡張溝１１Ｄの全壁面に対して略均一な下地層２１Ｂが形成される。尚、下地層２１Ｂは、図９の（ｂ）、（ｃ）では太い実線で表示してある。
【００４３】
然る後、第１の実施形態と同様に、鉄の線材等を用いて、溶接する要領でこて先本体２１の拡張溝２１Ａ内に鉄を肉盛りして溝用部材２２の基になる充填金属部Ｍを形成した後、拡張溝２１Ａから外部に盛り上がった金属を除去して、図９の（ｂ）に示すようにこて先本体２０の側面及び先端面を平坦に仕上げる。そして、このこて先本体２１に対して鉄メッキ処理を施す。
【００４４】
その後、充填金属部Ｍの先端面のコーナー部の幅方向中央からこて先本体２１の基端側に向けて切込みを入れて、楔状溝２０Ａを形成する。その後、こて先２０の表面研磨等によって寸法調整して、こて先２０としての最終仕上げ加工を行って、図９の（ｃ）に示すこて先本体２１と溝用部材２２を備えたこて先２０としての完成品を得る。
【００４５】
以上説明したように、本実施形態においても第１の実施形態と同様の作用効果を期することができる。
【００４６】
第１、第２の実施形態では、半田の接触する部位に溝を有するこて先を例に挙げて説明したが、円錐状の先端部を有するこて先についても本発明を応用することができる。この場合には、例えば鉄からなる棒状部材を同じく棒状の銅素材の先端に下地層を介して、あるいは下地層を介することなく接合し、棒状部材及び銅素材の先端部を含めて円錐形状に加工した後、この先端部分を鉄または鉄合金によってメッキ層を形成することによって、所望のこて先を得ることができる。
【００４７】
尚、本発明は上記各実施形態に何等制限されるものではなく、本発明の構成要素を適宜設計変更したものは本発明に包含される。例えば、上記各実施形態では溝用部材及び下地層として、それぞれ鉄を用いたものについて説明したが、鉄の他、例えば鉄合金やその他の金属を適宜用いることができる。また、こて先本体及び溝用部材の金属によっては、下地層を介することなく、これら両者を直接接合できることもある。
【産業上の利用可能性】
【００４８】
本発明は、電子部品等の半田付けに使用される半田付け装置のこて先及びその製造方法に好適に利用することができる。
【図面の簡単な説明】
【００４９】
【図１】本発明のこて先の一実施形態の要部を示す図で、（ａ）はその斜視図、（ｂ）はその断面図である。
【図２】（ａ）、（ｂ）はそれぞれ図１に示すこて先の製造方法の一実施形態の一工程を示す図で、（ａ）はその工程におけるこて先の斜視図、（ｂ）はその断面図ある。
【図３】（ａ）、（ｂ）はそれぞれ図１に示すこて先の製造方法の一実施形態の一工程におけるこて先を示す図で、（ａ）はその工程におけるこて先の斜視図、（ｂ）はその断面図ある。
【図４】（ａ）、（ｂ）はそれぞれ図１に示すこて先の製造方法の一実施形態の一工程におけるこて先を示す図で、（ａ）はその工程におけるこて先の斜視図、（ｂ）はその断面図ある。
【図５】（ａ）、（ｂ）はそれぞれ図１に示すこて先の製造方法の一実施形態の一工程におけるこて先を示す図で、（ａ）はその工程におけるこて先の斜視図、（ｂ）はその断面図ある。
【図６】図１に示すこて先の製造方法の一実施形態の一工程におけるこて先を示す斜視図ある。
【図７】図１に示すこて先の製造方法の一実施形態の一工程におけるこて先を示す断面図ある。
【図８】本発明のこて先の他の実施形態の要部を示す図で、（ａ）はその斜視図、（ｂ）はその断面図である。
【図９】（ａ）〜（ｃ）はそれぞれ図８に示すこて先の製造方法の要部を工程順に示す斜視図である。
【図１０】（ａ）〜（ｃ）はそれぞれ従来のこて先の要部を示す図で、（ａ）はその斜視図、（ｂ）はこて先の表面に鉄メッキ層を施した状態を示す要部の断面図、（ｃ）は（ａ）に示すこて先を示す断面図である。
【図１１】（ａ）、（ｂ）はそれぞれ従来の他のこて先の要部を示す図で、（ａ）はその斜視図、（ｂ）は図８の（ｂ）に相当する断面図である。
【図１２】従来の更に他の例のこて先の要部を示す斜視図である。
【符号の説明】
【００５０】
１０、２０    こて先
１０Ａ  深溝（溝）
２０Ａ  楔状溝（溝）
１１、２１    こて先本体
１１Ｄ、２１Ａ  拡張溝
１１Ｅ、２１Ｂ  下地層
１２、２２    溝用部材
Ｍ    充填金属部
【図１】
0004566857.tif 000002
【図２】
0004566857.tif 000003
【図３】
0004566857.tif 000004
【図４】
0004566857.tif 000005
【図５】
0004566857.tif 000006
【図６】
0004566857.tif 000007
【図７】
0004566857.tif 000008
【図８】
0004566857.tif 000009
【図９】
0004566857.tif 000010
【図１０】
0004566857.tif 000011
【図１１】
0004566857.tif 000012
【図１２】
0004566857.tif 000013